(57)【特許請求の範囲】
【請求項１】
ポリイミド、ポリアミド酸及びこれらのエステルのクラスに由来する側鎖ポリマーであって、側鎖として一般式Iで示される光架橋可能な基を含むことを特徴とするポリマー。
0004162850.tif 000014
（式中、破線はポリマー主鎖への結合点を示し、
A及びBはそれぞれ互いに独立して、置換されていない又はフルオロ-、クロロ-、シアノ-、アルキル-、アルコキシ-、フルオロアルキル-又はフルオロアルコキシで置換されたフェニレン、ピリジン-2,5-ジイル、ピリミジン-2,5-ジイル、シクロヘキサン-1,4-ジイル、ピペリジン-1,4-ジイル、ピペラジン-1,4-ジイルであり、
Cは、置換されていない又はフルオロ-、クロロ-、シアノ-、アルキル-、アルコキシ-、フルオロアルキル-又はフルオロアルコキシで置換されたフェニレン又はピリミジン-2,5-ジイル、ピリジン-2,5-ジイル、2,5-チオフェニレン、2,5-フラニレン、1,4- 又は 2,6-ナフチレンであり、
Dは、-OR1、-NR1（式中、R1は、適宜フルオロ-又はクロロで置換されていてもよい直鎖又は分岐した 炭素数1〜20のアルキル基又は適宜フルオロ-、クロロ-、アルキル-又はアルコキシで置換されていてもよい3〜8の環原子を有するシクロアルキル基である）又はオルト位置で環Cに結合しクマリン単位を形成する酸素原子であり、
S1は、単一の共有結合又は適宜フッ素、塩素又はシアノによりモノ又はポリ置換されていてもよい-(CH2)r-、又は式L1-(CH2)r-L2-又はL1-(CH2)r-L2-(CH2)s-L3-（式中、L1、L2及びL3はそれぞれ互いに独立して単結合又は結合性官能基であり、r及びsはそれぞれ1〜20の整数である（但し、r+s≦24である））の鎖で示される直鎖又は分岐したアルキレン基であり、
S2は、単一の共有結合又はスペーサー単位であり、
X及びYはそれぞれ互いに独立して、水素、フッ素、塩素、シアノ、適宜フルオロ置換されていてもよい炭素数1〜12のアルキル（適宜1つのCH2基又は2以上の非隣接CH2基は-O-、-CO-O-、-O-CO- 及び／又は -CH=CH- で置換されていてもよい）であり、
Z1及びZ2はそれぞれ互いに独立して単一の共有結合、-(CH2)t-、-O-、-CO-、-CO-O-、-O-CO-、-NR3-、-CO-NR3-、-R3N-CO-、-(CH2)u-O-、-O-(CH2)u-、-(CH2)u-NR3-又は -NR3-(CH2)u- （式中、R3は水素又は低級アルキルであり、tは1〜4の整数であり、uは1〜3の整数である）であり、
mは0又は1であり、
nは0又は1である）
【請求項２】
L1、L2及びL3が、それぞれ互いに独立して-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-（式中、R2は水素又は低級アルキルである）である、請求項１記載の側鎖ポリマー。
【請求項３】
S2が、適宜フッ素、塩素又はシアノによりモノ又はポリ置換されていてもよい-(CH2)r-、又は式-(CH2)r -L1-又は-(CH2)r-L1-(CH2)s-L2-（式中、L1及びL2はそれぞれ互いに独立して単結合又は結合性官能基であり、r及びsはそれぞれ1〜20の整数である（但し、r+s≦24である））の鎖で示される直鎖又は分岐した アルキレン基である、請求項１記載の側鎖ポリマー。
【請求項４】
L1及びL2が、それぞれ互いに独立して-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-である（式中、R2は水素又は低級アルキルである）である、請求項３記載の側鎖ポリマー。
【請求項５】
主鎖が、一般式III〜VIIIの中から選ばれる同一又は異なる基から構成される、請求項１記載の側鎖ポリマー。
0004162850.tif 000015
0004162850.tif 000016
0004162850.tif 000017
0004162850.tif 000018
0004162850.tif 000019
0004162850.tif 000020
（式中、破線は、適宜、一般式Iの1又は2以上の架橋可能な側鎖への結合を表し、
T1は、2つの-CO-O-CO-基の形式的な脱離後のテトラカルボン酸二無水物の四価の有機基を示し、これの4つの結合価はこの基の4つの異なる炭素原子の間に分配されており、
T2及びT3はそれぞれ互いに独立して、置換されていない又はフルオロ-、クロロ-、シアノ-、アルキル-、アルコキシ-、フルオロアルキル-又はフルオロアルコキシで置換された芳香族、脂肪族又は脂環式の三価の基を示し、これの3つの原子価はこの基の3つの異なる炭素原子の間に分配されており、
S3は単一の共有結合又は二価の基であり、
S4及びS7はそれぞれ互いに独立して、単一の共有結合又は二価の基であり、
S5及びS6はそれぞれ互いに独立して、単一の共有結合又は二価の基であり、
Eは、置換されていない又はフルオロ-、クロロ-、シアノ-、アルキル-、アルコキシ-、フルオロアルキル-又はフルオロアルコキシで置換された芳香族又は脂環式の二価、三価又は四価の基であり、これの原子価は、この基の異なる原子に分配されているものか又は窒素原子又は-CH-であり、
Fは、2つのアミノ基が形式的に脱離した後の脂肪族、脂環式又は芳香族ジアミン基であり、及び、
Gは、水素又はヒドロキシ基の形式的な脱離後のアルコールに由来する一価の有機基である）
【請求項６】
S3が、適宜フッ素、塩素又はシアノによりモノ-又はポリ置換されていてもよい-(CH2)r-、又は式-(CH2)r-L1-又は-(CH2)r-L1-(CH2)s-L2-（式中、L1及びL2は単結合又は結合性官能基であり、r及びsはそれぞれ1〜20の整数（但し、r+s≦24である）である）の鎖で示される直鎖又は分岐したアルキレン基である、請求項５記載の側鎖ポリマー。
【請求項７】
L1及びL2が、-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-（式中、R2は水素又は低級アルキルである）である、請求項６記載の側鎖ポリマー。
【請求項８】
S4及びS7が、それぞれ互いに独立して、適宜フッ素、塩素又はシアノによりモノ-又はポリ置換されていてもよい-(CH2)r-、又は式-L1-(CH2)r-又は-L1-(CH2)r-L2-(CH2)s-（式中、L1及びL2は単結合又は結合性官能基であり、r及びsはそれぞれ1〜20の整数（但し、r+s≦24である）である）の鎖で示される直鎖又は分岐したアルキレン基である、請求項５記載の側鎖ポリマー。
【請求項９】
L1及びL2が、-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-（式中、R2は水素又は低級アルキルである）である、請求項８記載の側鎖ポリマー。
【請求項１０】
S5及びS6が、それぞれ互いに独立して、適宜フッ素、塩素又はシアノによりモノ-又はポリ置換されていてもよい-(CH2)r-、又は式L1-(CH2)r-L2-又はL1-(CH2)r-L2-(CH2)s-L3-（式中、L1、L2及びL3はそれぞれ互いに独立して単結合又は結合性官能基であり、r及びsはそれぞれ1〜20の整数（但し、1≦r+s≦24である）である）の鎖で示される直鎖又は分岐したアルキレン基である、請求項５記載の側鎖ポリマー。
【請求項１１】
L1、L2及びL3が、それぞれ互いに独立して-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-（式中、R2は水素又は低級アルキルである）である、請求項１０記載の側鎖ポリマー。
【請求項１２】
側鎖が式IIで示される基である、請求項１〜１１のいずれかに記載の側鎖ポリマー。
0004162850.tif 000021
（式中、S1、S2、m及びnは式Iと同様であり、
A及びBはそれぞれ互いに独立して、置換されていない又はアルキル-、フルオロアルキル-、アルコキシ-又はフルオロアルコキシで置換されたフェニレン、ピリジン-2,5-ジイル、ピリミジン-2,5-ジイル又はシクロヘキサン-1,4-ジイルであり、
Cは、置換されていない又はフルオロ-、アルキル-、フルオロアルキル-、アルコキシ-又はフルオロアルコキシで置換されたフェニレン、ピリジン-2,5-ジイル、ピリミジン-2,5-ジイル、2,5-フラニレン、又は1,4-又は1,6-ナフチレンであり、
Dは、-OR1、-NR1（式中、R1は、直鎖又は分岐した炭素数1〜12のアルキル基又は適宜アルキル-又はアルコキシで置換されていてもよい5又は6の環原子を有するシクロアルキル基である）又はオルト位置で環Cに結合しクマリン単位を形成する酸素原子であり、
Z1及びZ2は単一の共有結合、-CH2CH2-、-O-、-CH2-O-、-O-CH2-、-CO-O-又は-O-CO-である）
【請求項１３】
式I又はIIにおいて、m及びnの合計が0又は1に等しい、請求項１〜１２のいずれかに記載の側鎖ポリマー。
【請求項１４】
式IV、VI及びVIIIにおいて、Gが水素である、請求項５〜１３のいずれかに記載の側鎖ポリマー。
【請求項１５】
ポリマーがホモポリマーである、請求項１〜１４のいずれかに記載の側鎖ポリマー。
【請求項１６】
ポリマーがコポリマーである、請求項１〜１４のいずれかに記載の側鎖ポリマー。
【請求項１７】
主鎖を形成するモノマー基礎単位の少なくとも５０％が、１又は２つの一般式Iの側鎖に結合している、請求項１〜１４又は１６のいずれかに記載の側鎖ポリマー。
【請求項１８】
主鎖を形成するモノマー基礎単位の少なくとも７０％が、１又は２つの一般式Iの側鎖に結合している、請求項１〜１４又は１６のいずれかに記載の側鎖ポリマー。
【請求項１９】
側鎖を有するモノマー基礎単位がそれぞれ１つの側鎖にのみ結合している、請求項１〜１８のいずれかに記載の側鎖ポリマー。
【請求項２０】
ポリマー鎖を形成するモノマー基礎単位の総数が２〜２０００である、請求項１〜１９のいずれかに記載の側鎖ポリマー。
【請求項２１】
ポリマー鎖を形成するモノマー基礎単位の総数が３〜２００である、請求項１〜１９のいずれかに記載の側鎖ポリマー。
【請求項２２】
請求項１〜２１のいずれかに記載の側鎖ポリマーの配向層製造における使用。
【請求項２３】
少なくとも１つの配向層を有する光学又は電気−光学デバイスであって、該配向層が請求項１〜２１のいずれかに記載の側鎖ポリマーを架橋状態で含んでいることを特徴とするデバイス。
【発明の詳細な説明】
【０００１】
本発明は、ポリイミド、ポリアミド酸及びこれのエステルのクラスからなる新規な架橋可能な光活性ポリマー並びにこれの液晶用の配向層（orientation layer）としての使用及び未構造化及び構造化光学素子及び多層系の構築における使用に関する。
（電気-光学）液晶デバイスにおいて、配向層は特に重要である。これは、分子の縦軸の均一かつ故障のない配列を保証するのに役立つ。
液晶ディスプレイ（LCD）の液晶分子の配向のために、一軸摩擦（rubbed）ポリマー配向層、例えばポリイミドが使用するのが通例である。その方法における摩擦の方向は配向の方向を与える。しかしながら、特にLCDにおける使用については、配向の方向を与えることに加えて、配向層により傾斜角を与える必要もある。傾斜角は、同様に摩擦工程により前記ポリマー表面上に作成することができる。液晶をそのような表面と接触させるとき、液晶分子は表面に平行ではなく、表面に対するある角度で置かれる。すなわち、傾斜角は液晶に伝わる。傾斜角の大きさは、摩擦のパラメーター、例えば進行速度（rate of advance）及び接触圧等並びにポリマーの化学構造の両方により決定される。液晶ディスプレイ製造のためには、ディスプレイの種類に応じて、1°〜15°の接触角が要求される。特に超ねじれネマティック（supertwisted nematic）(STN) LCDについては、いわゆるフィンガープリントテクスチャー（fingerprint texture）の形成を回避するために大きな接触角が必要とされる。TN及びTFT-TN LCDにおいては、いわゆる「逆ねじれ」及び「逆傾き」現象を防ぐため、回転方向及び傾き方向を接触角により定義する。一方、スイッチオフの状態においては、逆ねじれは不正確な回転方向（斑点を有するディスプレイにおいては光学的に顕著になる）を有する領域を生じ、スイッチオンの時、逆傾きは特に顕著になり、液晶の異なる方向への傾きの結果として、非常に厄介な光学的影響を起こす。逆ねじれは、液晶混合物にキラルドーピングエージェント（chiral doping agent）をドープすることにより防ぐことができる。逆傾きを抑制するために、傾斜角を有する配向層の使用に対する代替は今まで存在しなかった。
【０００２】
しかしながら、摩擦による前記の配向は、液晶ディスプレイの光学的品質に顕著な効果を及ぼすことができるいくつかの深刻な欠点と関連している。例えば、摩擦工程により、ディスプレイ上の光学的欠点を引き起こすダストが生じる。同時に、ポリマー層は静電気的に荷電し、例えば薄膜トランジスター(TFT)-TN LCDにおいては、下にある薄膜トランジスターの破壊が起こるかもしれない。これらの理由により、今まで光学的欠点のないディスプレイの歩留まりは、LCD生産において最適になっていなかった。
摩擦工程の更なる欠点は、この工程においては配向方向の局所的な変化が不可能であることにより、単純な態様で構造化配向層を製造することができないことである。それゆえ、摩擦は主に広い面積に均一な配列を有する層を製造するために使用される。しかしながら、構造化配向層は、ディスプレイ技術及び集積光学における多くの分野において強い興味の対象になっている。例えば、ねじれネマティック（TN）LCDの視角の依存性を改善するために使用することができる。
視角依存性を改善するために、かつて傾斜角について代替する画素を有するLCDが提案された(例えば、EP-A-0 683 418)。この提案は、ポリイミド層の傾斜角が、レーザー光線を予め照射した部位において変化するという認識に基づいていた。この変化は、照射部位におけるいくつかのイミド結合の破壊に基づくものであり、このためには比較的短い波長かつ高い光強度が要求される。この手順を使用して、異なる傾斜角を有するドメインを有する配向層を製造することが原則として可能である。しかしながら、この手順のための高い照射エネルギー及び比較的長い照射時間という欠点がある。更に、層の平面における分子の縦軸の配向を、従来通り摩擦により製造するため、摩擦工程により生じる前記の問題を除去することができない。特に、この手順を使用して構造化表面配向物を製造することができない。
配向方向を偏光の照射により予め決定することができる配向層が、ここしばらくの間に知られた。その方法により、摩擦工程において固有の問題を回避することができる。更に、異なる配向方向を有する領域を提供し、配向層を構造化することが可能になる。
【０００３】
液晶の構造化配向のための1つの可能な方法は、特定の色素分子の異性化能力を利用し、適切な波長の偏光の照射により、好ましい方向を光化学的に誘導する。例えば、色素を配向ポリマーへ混合し、次いで偏光を照射することにより達成される。このようなゲスト／ホストシステムは、例えばUS-A-4 974 941に記載されている。このシステムにおいては、アゾベンゼンをポリイミド配向層へ混合し、次いで偏光を照射する。照射した層の表面と接触する液晶は好ましい方向にしたがい配向するようになる。配向工程は可逆的であり、すなわち第二の方向の偏光を更に層へ照射することにより、既に確立した配向方向を再度回転変化させることが可能である。この再配向工程は所望により何度も繰り返すことができるので、これに基づく配向層はLCDにおける用途には適していない。
液晶層における高解像度配向パターンを製造する別の可能な方法は、Jpn. J. Appl. Phys., Vol. 31 (1992), 2155に記載されている。この方法においては、直線偏光の照射により誘導したポリマー結合光反応性ケイ皮酸基の二量体化を、液晶の構造化配向のために使用する。前記の可逆的配向手順とは異なり、Jpn. J. Appl. Phys., Vol. 31 (1992), 2155に記載される光構造化可能な配向層の場合、異方性ポリマーネットワークを合成する。この光配向ポリマーネットワークを、構造化又は非構造化液晶配向層が要求されるあらゆる場所に使用することができる。LCDにおける使用に加えて、このような配向層を、例えば、欧州特許出願 EP-A-0 611 981、EP-A-0 689 084、EP-A-0 689 065及びEP-A-0 753 785に例示されるように、いわゆるハイブリッド層の製造に使用することもできる。これらの小等の光構造化配向ポリマー及び架橋可能な低分子量液晶のハイブリッド層を使用して、光学素子、例えば非吸収性カラーフィルター、直線偏光器、円偏光器、光学遅延層等を実現することができる。
EP-A-0 611 786、EP-A-0 763 552及びWO-A-96/10049は、前記の液晶用異方性の架橋した光構造化配向層を合成に原則的に適しているケイ皮酸ポリマーを記載している。EP-A-0 763 552及びWO-A-96/10049に記載される化合物の場合、直線偏光を照射したとき、所望の配向の誘導に加えて、同時に傾斜角を誘導することができる。したがって、表面配向及び傾斜角に関して構造化する層を製造することができる。
【０００４】
しかしながら、EP-A-0 611 786、EP-A-0 763 552及びWO-A-96/10049に記載されるポリマーから形成した配向層は、特定の用途、特にTFTディスプレイに対しては欠点を有する。これらの配向層は、不十分な電気抵抗値を有する隣接液晶混合物を生じる。TFTディスプレイにおいては、液晶媒体の低すぎる抵抗値は、不適切な「保持割合（holding ratio）」を誘導する。この値は、電圧がスイッチオフになった後のディスプレイにおける電圧降下の基準になる。しかしながら、低い保持割合の値は、時間の経過による輝度及びコントラストの好ましくない変化をもたらし、これはグレートーンの不安定なグラデュエーションを生じる。
それゆえ、発明の根底にある課題は、偏光を照射したとき、定義された傾斜角を有し、同時に隣接液晶媒体において十分に高い抵抗値（保持割合）を有する、安定な高解像度配向パターンを製造する光反応性ポリマーを製造することにある。
驚くべきことに、3-アリールアクリル酸から構造的に由来することができる側鎖基として更に含むポリイミドは、これらの条件を満たし、液晶用配向層として非常に適切であることができることを見いだした。直線偏光を使用したこれらの化合物の架橋により、液晶の優れた配向、照射条件により設定することができる傾斜角及び、同時に隣接液晶媒体における電気抵抗及び保持割合の許容できる増加を生じる。
それゆえ本発明は、ポリイミド、ポリアミド酸及びこれらのエステルのクラスに由来する側鎖ポリマーであって、側鎖として一般式Iで示される光架橋可能な基を含むことを特徴とするポリマーに関する。
【０００５】
0004162850.tif 000002
【０００６】
（式中、破線はポリマー主鎖への結合点を示し、
A及びBはそれぞれ互いに独立して、置換されていない又は適宜フルオロ-、クロロ-、シアノ-、アルキル-、アルコキシ-、フルオロアルキル-又はフルオロアルコキシで置換されたフェニレン、ピリジン-2,5-ジイル、ピリミジン-2,5-ジイル、シクロヘキサン-1,4-ジイル、ピペリジン-1,4-ジイル、ピペラジン-1,4-ジイルであり、
Cは、置換されていない又は適宜フルオロ-、クロロ-、シアノ-、アルキル-、アルコキシ-、フルオロアルキル-又はフルオロアルコキシで置換されたフェニレン又はピリミジン-2,5-ジイル、ピリジン-2,5-ジイル、2,5-チオフェニレン、2,5-フラニレン、1,4- 又は 2,6-ナフチレンであり、
Dは、-OR1、-NR1（式中、R1は、適宜フルオロ-又はクロロで置換された直鎖又は分岐した 炭素数1〜20のアルキル基又は適宜フルオロ-、クロロ-、アルキル-又はアルコキシで置換された3〜8の環原子を有するシクロアルキル基である）又はオルト位置で環Cに結合しクマリン単位を形成する酸素原子であり、
S1は、単一の共有結合又はスペーサー単位（spacer unit）、例えば、-(CH2)r-、適宜フッ素、塩素又はシアノによりモノ又はポリ置換されたもの、又は式L1-(CH2)r-L2-又はL1-(CH2)r-L2-(CH2)s-L3-（式中、L1、L2及びL3はそれぞれ互いに独立して単結合又は結合性官能基、例えば、-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-である（式中、R2は水素又は低級アルキルであり、r及びsはそれぞれ1〜20の整数である（但し、r+s≦24である）））の鎖で示される直鎖又は分岐したアルキレン基であり、
S2は、単一の共有結合又はスペーサー単位、例えば、-(CH2)r-、適宜フッ素、塩素又はシアノによりモノ又はポリ置換されたもの、又は式-(CH2)r -L1-又は-(CH2)r-L1-(CH2)s-L2-（式中、L1及びL2はそれぞれ互いに独立して単結合又は結合性官能基、例えば、-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-である（式中、R2は水素又は低級アルキルであり、r及びsはそれぞれ1〜20の整数である（但し、r+s≦24である）））の鎖で示される直鎖又は分岐した アルキレン基であり、
X及びYはそれぞれ互いに独立して、水素、フッ素、塩素、シアノ,適宜フルオロ置換された炭素数1〜12のアルキル（適宜1つのCH2基又は2以上の非隣接CH2基は-O-、-CO-O-、-O-CO- 及び／又は -CH=CH- で置換されていてもよい）であり、
Z1及びZ2はそれぞれ互いに独立して単一の共有結合、-(CH2)t-、-O-、-CO-、-CO-O-、-O-CO-、-NR3-、-CO-NR3-、-R3N-CO-、-(CH2)u-O-、-O-(CH2)u-、-(CH2)u-NR3-又は -NR3-(CH2)u- （式中、R3は水素又は低級アルキルであり、tは1〜4の整数であり、uは1〜3の整数である）であり、
mは0又は1であり、
nは0又は1である。）
【０００７】
用語「ポリイミド」は当業者に周知であり、ポリマーに関する文献において頻繁に使用されている。例えば、Polyimides, Ed. K. L. Mittal, Vol. 1 及び2, 1984を参照のこと。この語は、多数の同一又は異なる基礎単位（モノマー）から、基礎単位をイミド結合により互いに連結する態様で合成されるポリマーの鎖を意味する。ポリイミドは一般的にイミド化（imidisation）反応、例えば熱縮合により、対応のポリイミド酸又は対応のポリイミド酸のエステルから合成される。ポリイミドは、イミド基に加えて、アミド酸基又はアミド酸エステル基を連結性官能基として比例して含んでいてもよい。更に、一般式Iの側鎖を含むポリアミド酸及びポリアミド酸エステルは、本発明のポリイミドの重要かつ新規な中間体である。それゆえ、これらは同様に本発明の主題となる。
用語「低級アルキル」は、それ自体又は「低級アルコキシ」と一緒になって、直鎖及び分岐した炭素数1〜6、好ましくは1〜3の飽和炭化水素基、例えばメチル、エチル、プロピル又はイソプロピル等を意味する。
用語「アルキル」は、それ自体又は「アルコキシ」と一緒になって、直鎖及び分岐した炭素数20までの飽和炭化水素基を意味する。
用語「フルオロアルキル」は、前記で定義されるアルキル基において炭化水素基がフッ素によりモノ又はポリ置換されているものを意味する。フルオロアルキル基の例は、2-フルオロエチル、トリフルオロメチル、2,2,2-トリフルオロエチル、1H,1H-ペンタ-デカフルオロオクチル、1H,1H,7H-ドデカフルオロヘプチル、2-(ペルフルオロオクチル)エチル、2-(ペルフルオロブチル)エチル、2-(ペルフルオロヘキシル)エチル、2-(ペルフルオロデシル)エチル、ペルフルオロプロピル、ペルフルオロブチル、ペルフルオロヘプチル、ペルフルオロオクチル、ペルフルオロノニルである。
用語「フルオロアルコキシ」は、前記で定義されるアルコキシ基において炭化水素基がフッ素によりモノ又はポリ置換されているものを意味する。フルオロアルコキシ基の例は、1-フルオロプロポキシ、1-フルオロペンチルオキシ、2-フルオロプロポキシ、2,2-ジフルオロプロポキシ、3-フルオロプロポキシ、3,3-ジフルオロプロポキシ、3,3,3-トリフルオロプロポキシ、トリフルオロメトキシである。
【０００８】
本発明において好ましい「スペーサー単位」は、直鎖又は分岐した アルキレン基であり、-(CH2)r-及び -(CH2)r-O-、-(CH2)r-CO-、-(CH2)r-CO-O-、-(CH2)r-O-CO-、-(CH2)r-CO-NR2-、-(CH2)r-NR2-CO-、-(CH2)r-NR2-、-O-(CH2)r-、-CO-O-(CH2)r-、-O-CO-(CH2)r-、-NR2-CO-(CH2)r-、-CO-NR2-(CH2)r-、-NR2-(CH2)r-、-O-(CH2)r-CO-O-、-O-(CH2)r-O-CO-、-O-(CH2)r-CO-NR2-、-O-(CH2)r-NR2-、-O-(CH2)r-O-、-O-(CH2)r-NR2-CO-、-NR2-(CH2)r-CO-O-、-NR2-(CH2)r-O-、-NR2-(CH2)r-NR2-、-NR2-(CH2)r-O-CO-、-CO-NR2-(CH2)r-O-、-CO-NR2-(CH2)r-NR2-、-CO-NR2-(CH2)r-O-CO-、-O-CO-(CH2)r-CO-、-O-CO-(CH2)r-O-、-O-CO-(CH2)r-NR2-、-O-CO-(CH2)r-CO-O-、-O-CO-(CH2)r-CO-NR2-、-O-CO-(CH2)r-NR2-CO-、-(CH2)r-O-(CH2)s-、-(CH2)r-CO-O-(CH2)s-、-(CH2)r-O-CO-(CH2)s-、-(CH2)r-NR2-CO-(CH2)s-、-(CH2)r-NR2-CO-O-(CH2)s-、-(CH2)r-O-(CH2)s-O-、-(CH2)r-CO-O-(CH2)s-O-、-(CH2)r-O-CO-(CH2)s-O-、-(CH2)r-NR2-CO-(CH2)s-O-、-(CH2)r-NR2-CO-O-(CH2)s-O-、-O-(CH2)r-O-(CH2)s-、-O-(CH2)r-CO-O-(CH2)s-、-O-(CH2)r-NR2-CO-(CH2)s-、-O-(CH2)r-NR2-CO-O-(CH2)s-、-O-(CH2)r-CO-O-(CH2)s-O-、-O-(CH2)r-O-(CH2)s-O-、-O-(CH2)r-NR2-CO-(CH2)s-O-、-O-(CH2)r-NR2-CO-O-(CH2)s-O-、-CO-O-(CH2)r-O-(CH2)s-、-CO-O-(CH2)r-O-(CH2)s-O-（式中、r及びsはそれぞれ1〜20、特に2〜12の整数（但し、r+s≦20、特に≦15である）であり、R2は水素又は低級アルキルである）で示される。
好ましい「スペーサー単位」S1の例は、1,2-エチレン、1,3-プロピレン、1,4-ブチレン、1,5-ペンチレン、1,6-ヘキシレン、1,7-へプチレン、1,8-オクチレン、1,9-ノニレン、1,10-デシレン、1,11-ウンデシレン、1,12-ドデシレン、3-メチル-1,4-ブチレン、3-プロピレンオキシ、3-プロピレンオキシカルボニル、2-エチレン-カルボニルオキシ、4-ブチレンオキシ、4-ブチレンオキシカルボニル、3-プロピレンカルボニルオキシ、5-ペンチレンオキシ、5-ペンチレンオキシカルボニル、4-ブチレンカルボニルオキシ、6-ヘキシレンオキシ、6-ヘキシレンオキシカルボニル、5-ペンチレンカルボニルオキシ、7-へプチレンオキシ、7-へプチレンオキシカルボニル、6-ヘキシレンカルボニルオキシ、8-オクチレンオキシ、8-オクチレンオキシカルボニル、7-へプチレンカルボニルオキシ、9-ノニレンオキシ、9-ノニレンオキシカルボニル、8-オクチレンカルボニルオキシ、10-デシレンオキシ、10-デシレンオキシカルボニル、9-ノニレンカルボニルオキシ、11-ウンデシレンオキシ、11-ウンデシレンオキシカルボニル、10-デシレンカルボニルオキシ、12-ドデシレンオキシ、12-ドデシレンオキシ-カルボニル、11-ウンデシレンカルボニルオキシ、3-プロピレンイミノカルボニル、4-ブチレンイミノ-カルボニル、5-ペンチレンイミノカルボニル、6-ヘキシレンイミノカルボニル、7-へプチレンイミノカルボニル、8-オクチレンイミノカルボニル、9-ノニレンイミノカルボニル、10-デシレンイミノカルボニル、11-ウンデシレンイミノカルボニル、12-ドデシレンイミノカルボニル、2-エチレンカルボニルイミノ、3-プロピレンカルボニルイミノ、4-ブチレンカルボニルイミノ、5-ペンチレンカルボニルイミノ、6-ヘキシレンカルボニルイミノ、7-へプチレンカルボニルイミノ、8-オクチレンカルボニルイミノ、9-ノニレンカルボニルイミノ、10-デシレンカルボニルイミノ、11-ウンデシレンカルボニルイミノ、6-(3-プロピレンイミノカルボニルオキシ)ヘキシレン、6-(3-プロピレンオキシ)ヘキシレン、6-(3-プロピレンオキシ)ヘキシレンオキシ、6-(3-プロピレンイミノカルボニルオキシ)ヘキシレンオキシ、6-(3-プロピレンイミノカルボニル)ヘキシレン、6-(3-プロピレンイミノカルボニル)ヘキシレンオキシ、1,2-エチレンジオキシ、1,3-プロピレンジオキシ、1,4-ブチレンジオキシ、1,5-ペンチレンジオキシ、1,6-ヘキシレンジオキシ、1,7-へプチレンジオキシ、1,8-オクチレンジオキシ、1,9-ノニレンジオキシ、1,10-デシレンジオキシ、1,11-ウンデシレンジオキシ、1,12-ドデシレンジオキシ等である。
【０００９】
特に好ましい「スペーサー単位」S1は、直鎖アルキレン基であり、-(CH2)r-、及び -(CH2)r-O-、-(CH2)r-CO-O-、-(CH2)r-O-CO-、-(CH2)r-CO-NH-、-(CH2)r-NH-CO-、-O-(CH2)r-、-CO-O-(CH2)r-、-CO-NH-(CH2)r-、-O-CO-(CH2)r-、-O-CO-(CH2)r-CO-O-、-O-(CH2)r-O-CO-、-O-(CH2)r-CO-NH-、-O-(CH2)r-NH-CO-、-CO-O-(CH2)r-O-、-CO-NH-(CH2)r-O-、-O-(CH2)r-O-、-(CH2)r-NH-CO-(CH2)s-、-(CH2)r-NH-CO-O-(CH2)s-、-(CH2)r-O-(CH2)s-O-、-(CH2)r-NH-CO-(CH2)s-O-、-(CH2)r-NH-CO-O-(CH2)s-O-、-O-(CH2)r-NH-CO-(CH2)s-、-O-(CH2)r-O-(CH2)s-O-、-O-CO-(CH2)r-O-(CH2)s-O-、-CO-O-(CH2)r-O-(CH2)s-O-、-O-(CH2)r-NH-CO-(CH2)s-O-、-O-CO-(CH2)r-NH-CO-(CH2)s-O-（式中、r及びsはそれぞれ2〜12の整数であり、r+sの合計≦15である）で示される。
本発明における好ましい「スペーサー単位」S2は、直鎖又は分岐した アルキレン基であり、-(CH2)r-及び-(CH2)r-O-、-(CH2)r-CO-、-(CH2)r-CO-O-、-(CH2)r-O-CO-、-(CH2)r-CO-NR2-、-(CH2)r-NR2-CO-、-(CH2)r-O-(CH2)s-、-(CH2)r-CO-O-(CH2)s-、-(CH2)r-O-CO-(CH2)s-、-(CH2)r-NR2-CO-(CH2)s-、-(CH2)r-NR2-CO-O-(CH2)s-、-(CH2)r-O-(CH2)s-O-、-(CH2)r-CO-O-(CH2)s-O-、-(CH2)r-O-CO-(CH2)s-O-、-(CH2)r-NR2-CO-(CH2)s-O-、-(CH2)r-NR2-CO-O-(CH2)s-O-（式中、r及びsはそれぞれ1〜20、特に2〜12の整数（但し、r+s≦20、特に≦15である）であり、R2は水素又は低級アルキルである）で示される。
好ましい「スペーサー単位」S2の例は、1,2-エチレン、1,3-プロピレン、1,4-ブチレン、1,5-ペンチレン、1,6-ヘキシレン、1,7-へプチレン、1,8-オクチレン、1,9-ノニレン、1,10-デシレン、1,11-ウンデシレン、1,12-ドデシレン、3-メチル-1,4-ブチレン、3-プロピレンオキシ、3-プロピレンオキシカルボニル、2-エチレンカルボニルオキシ、4-ブチレンオキシ、4-ブチレンオキシカルボニル、3-プロピレンカルボニルオキシ、5-ペンチレンオキシ、5-ペンチレンオキシカルボニル、4-ブチレンカルボニルオキシ、6-ヘキシレンオキシ、6-ヘキシレンオキシカルボニル、5-ペンチレンカルボニルオキシ、7-へプチレンオキシ、7-へプチレンオキシカルボニル、6-ヘキシレンカルボニルオキシ、8-オクチレンオキシ、8-オクチレンオキシカルボニル、7-へプチレンカルボニルオキシ、9-ノニレンオキシ、9-ノニレンオキシカルボニル、8-オクチレンカルボニルオキシ、10-デシレンオキシ、10-デシレンオキシカルボニル、9-ノニレンカルボニルオキシ、11-ウンデシレンオキシ、11-ウンデシレンオキシカルボニル、10-デシレンカルボニルオキシ、12-ドデシレンオキシ、12-ドデシレンオキシカルボニル、11-ウンデシレンカルボニルオキシ、3-プロピレンイミノカルボニル、4-ブチレンイミノカルボニル、5-ペンチレンイミノカルボニル、6-ヘキシレンイミノカルボニル、7-へプチレンイミノカルボニル、8-オクチレンイミノカルボニル、9-ノニレンイミノカルボニル、10-デシレンイミノカルボニル、11-ウンデシレンイミノカルボニル、12-ドデシレンイミノカルボニル、2-エチレンカルボニルイミノ、3-プロピレンカルボニルイミノ、4-ブチレンカルボニルイミノ、5-ペンチレンカルボニルイミノ、6-ヘキシレンカルボニルイミノ、7-へプチレンカルボニルイミノ、8-オクチレンカルボニルイミノ、9-ノニレンカルボニルイミノ、10-デシレンカルボニルイミノ、11-ウンデシレンカルボニルイミノ、6-(3-プロピレンイミノカルボニルオキシ)ヘキシレン、6-(3-プロピレンオキシ)ヘキシレン、6-(3-プロピレンオキシ)ヘキシレンオキシ、6-(3-プロピレンイミノカルボニルオキシ)ヘキシレンオキシ、6-(3-プロピレンイミノカルボニル)ヘキシレン、6-(3-プロピレンイミノカルボニル)ヘキシレンオキシ等である。
【００１０】
特に好ましい「スペーサー単位」S2は、直鎖アルキレン基であり、-(CH2)r-及び-(CH2)r-O-、-(CH2)r-NH-CO-(CH2)s-、-(CH2)r-NH-CO-O-(CH2)s-、-(CH2)r-O-(CH2)s-O-、-(CH2)r-NH-CO-(CH2)s-O-、-(CH2)r-NH-CO-O-(CH2)s-O-、-(CH2)r-CO-O-、-(CH2)r-O-CO-、-(CH2)r-CO-NH-、-(CH2)r-NH-CO-（式中、r及びsはそれぞれ2〜12の整数であり、r+sの合計≦15である）で示される。
本発明において、表現「置換されていない又は適宜フルオロ-、クロロ-、シアノ-、アルキル- 又は アルコキシで置換されたフェニレン」には、置換されていない又は適宜フッ素、塩素、シアノ、アルキル 又は アルコキシにより、好ましくはフッ素、メチル、エチル、プロピル、ブチル、メトキシ、エトキシ、プロポキシ、ブトキシ又はシアノによりモノ又はポリ置換された1,2-、1,3- 又は 1,4-フェニレンが含まれる。好ましいのは1,3-又は1,4-フェニレンであり、特に1,4-フェニレンが好ましい。
好ましいフェニレン基の例は、1,3-又は1,4-フェニレン、4-又は5-メチル-1,3-フェニレン、4-又は5-メトキシ-1,3-フェニレン、4-又は5-エチル-1,3-フェニレン、4-又は5-エトキシ-1,3-フェニレン、2-又は3-メチル-1,4-フェニレン、2-又は3-エチル-1,4-フェニレン、2-又は3-プロピル-1,4-フェニレン、2-又は3-ブチル-1,4-フェニレン、2-又は3-メトキシ--1,4-フェニレン、2-又は3-エトキシ-1,4-フェニレン、2-又は3-プロポキシ--1,4--フェニレン、2-又は3-ブトキシ-1,4-フェニレン、2,3-、2,6-又は3,5-ジメチル-1,4-フェニレン、2,6-又は3,5-ジメトキシ--1,4-フェニレン、2-又は3-フルオロ-1,4-フェニレン、2,3-、2,6-又は3,5-ジフルオロ-1,4-フェニレン、2-又は3-クロロ-1,4-フェニレン、2,3-、2,6-又は3,5-ジクロロ-1,4-フェニレン、2-又は3-シアノ-1,4-フェニレン等である。
式Iで示される好ましい側鎖は更に、
ａ）3つの環A、B及びCを有する式Iで示される側鎖、
ｂ）2つの環A及びC又はB及びCを有する式Iで示される側鎖、
ｃ）環Cを有する式Iで示される側鎖、
に更に分けることができる。
これらのなかで、b）及びc）に示される基が好ましい。
更に好ましいのは、式IにおいてX及びYが水素である側鎖である。
好ましいのは、式IIで示される側鎖である。
【００１１】
0004162850.tif 000003
【００１２】
（式中、A、B、C、D、S1、S2、Z1、Z2、m 及び n は、式Iと同様である。）
特に好ましいのは、式IIにおいて、S1、S2、m 及び n が式Iと同様であり、
Z1及びZ2は単一の共有結合、-CH2CH2-、-O-、-CH2-O-、-O-CH2-、-CO-O-又は-O-CO-であり、
A及びBはそれぞれ互いに独立して、置換されていない又は適宜アルキル-、フルオロアルキル-、アルコキシ-又はフルオロアルコキシで置換されたフェニレン、ピリジン-2,5-ジイル、ピリミジン-2,5-ジイル又はシクロヘキサン-1,4-ジイルであり、
Cは、置換されていない又は適宜フルオロ-、アルキル-、フルオロアルキル-、アルコキシ-又はフルオロアルコキシで置換されたフェニレン、ピリジン-2,5-ジイル、ピリミジン-2,5-ジイル、2,5-フラニレン,又は1,4-又は1,6-ナフチレンであり、
Dは、-OR1、-NR1（式中、R1は、直鎖又は分岐した炭素数1〜12のアルキル基又は適宜アルキル-又はアルコキシで置換された5又は6の環原子を有するシクロアルキル基である）又はオルト位置で環Cに結合しクマリン単位を形成する酸素原子である）
本発明の側鎖ポリマーの主鎖を一般的に合成する好ましいモノマー単位は、一般式III、V及びVIIで示されるイミド基及び／又は類似体アミド酸基及び一般式IV、VI及びVIIIで示されるアミド酸エステル基である。
【００１３】
0004162850.tif 000004
【００１４】
0004162850.tif 000005
【００１５】
0004162850.tif 000006
【００１６】
0004162850.tif 000007
【００１７】
0004162850.tif 000008
【００１８】
0004162850.tif 000009
【００１９】
（式中、破線は、適宜、一般式Iの1又は2以上の架橋可能な側鎖への結合を表し、
T1は、2つの-CO-O-CO-基の形式的（formal）な脱離後のテトラカルボン酸二無水物の四価の有機基を示し、これの4つの結合価はこの基の4つの異なる炭素原子の間に分配されており、
T2及びT3はそれぞれ互いに独立して、置換されていない又は適宜フルオロ-、クロロ-、シアノ-、アルキル-、アルコキシ-、フルオロアルキル-又はフルオロアルコキシで置換された芳香族、脂肪族又は脂環式の三価の基を示し、これの3つの原子価はこの基の3つの異なる炭素原子の間に分配されており、
S3は単一の共有結合又は二価の基、例えば-(CH2)r-、適宜フッ素、塩素又はシアノによりモノ-又はポリ置換されたもの、又は式-(CH2)r-L1-又は-(CH2)r-L1-(CH2)s-L2-（式中、L1及びL2は単結合又は結合性官能基、例えば-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-を示し、R2は水素又は低級アルキルを示し、r及びsはそれぞれ1〜20の整数（但し、r+s≦24である）である）の鎖で示される直鎖又は分岐したアルキレン基であり、
S4及びS7はそれぞれ互いに独立して、単一の共有結合又は二価の基、例えば-(CH2)r-、適宜フッ素、塩素又はシアノによりモノ-又はポリ置換されたもの、又は式-L1-(CH2)r-又は-L1-(CH2)r-L2-(CH2)s-（式中、L1及びL2は単結合又は結合性官能基、例えば-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-を示し、R2は水素又は低級アルキルを示し、r及びsはそれぞれ1〜20の整数（但し、r+s≦24である）の鎖である）で示される直鎖又は分岐したアルキレン基であり、
【００２０】
S5及びS6はそれぞれ互いに独立して、単一の共有結合又は二価の基、例えば-(CH2)r-、適宜フッ素、塩素又はシアノによりモノ-又はポリ置換されたもの、又は式L1-(CH2)r-L2-又はL1-(CH2)r-L2-(CH2)s-L3-（式中、L1、L2及びL3はそれぞれ互いに独立して単結合又は結合性官能基、例えば-O-、-CO-O-、-O-CO-、-NR2-、-NR2-CO-、-CO-NR2-、-NR2-CO-O-、-O-CO-NR2-、-NR2-CO-NR2-、-CH=CH-、-C≡C-、-O-CO-O-を示し、R2は水素又は低級アルキルを示し、r及びsはそれぞれ1〜20の整数（但し、1≦r+s≦24である）である）の鎖で示される直鎖又は分岐したアルキレン基であり、
Eは、置換されていない又は適宜フルオロ-、クロロ-、シアノ-、アルキル-、アルコキシ-、フルオロアルキル-又はフルオロアルコキシで置換された芳香族又は脂環式の二価、三価又は四価の基であり、これの原子価は、この基の異なる原子に分配されているものか又は窒素原子又は-CH-であり、
Fは、2つのアミノ基が形式的に脱離した後の脂肪族、脂環式又は芳香族ジアミン基であり、及び、
Gは、水素又はヒドロキシ基の形式的な脱離後のアルコールに由来する一価の有機基である。）
四価の有機基が基本とするテトラカルボン酸二無水物は、脂肪族、脂環式又は芳香族であってもよい。
好ましい脂肪族又は脂環式テトラカルボン酸無水物の例は、ブタンテトラカルボン酸二無水物; エチレンマレイン酸二無水物; 1,2,3,4-シクロブタンテトラカルボン酸二無水物; 1,2,3,4-シクロペンタンテトラカルボン酸二無水物; 2,3,5-トリカルボキシシクロペンチル酢酸二無水物; 3,5,6-トリカルボキシノルボルニル酢酸二無水物; 2,3,4,5-テトラヒドロフランテトラカルボン酸二無水物; 4-(2,5-ジオキソテトラヒドロフラン-3-イル)テトラヒドロナフタレン-1,2-ジカルボン酸二無水物; 5-(2,5-ジオキソテトラヒドロフラン-3-イル)-3-メチル--3-シクロヘキセン-1,2-ジカルボン酸二無水物; ビシクロ[2.2.2]オクタ-7-エン-2,3,5,6-テトラカルボン酸二無水物; ビシクロ[2.2.2]オクタン-2,3,5,6-テトラカルボン酸二無水物; 1,8-ジメチルビシクロ[2.2.2]オクタ-7-エン-2,3,5,6-テトラカルボン酸二無水物である。
【００２１】
好ましい芳香族テトラカルボン酸二無水物の例は、ピロメリット酸二無水物; 3,3',4,4'-ベンゾフェノンテトラカルボン酸二無水物; 4,4'-オキシジフタル酸二無水物; 3,3',4,4'-ジフェニルスルホン（sulphone）テトラカルボン酸二無水物;1,4,5,8-ナフタレンテトラカルボン酸二無水物; 2,3,6,7-ナフタレンテトラカルボン酸二無水物; 3,3',4,4'-ジメチルジフェニルシランテトラカルボン酸二無水物; 3,3',4,4'-テトラフェニルシランテトラカルボン酸二無水物;1,2,3,4-フランテトラカルボン酸二無水物; 4,4'-ビス(3,4-ジカルボキシフェノキシ)ジフェニルスルフィド二無水物; 4,4'-ビス(3,4-ジカルボキシフェノキシ)ジフェニル スルホン二無水物; 4,4'-ビス(3,4-ジカルボキシフェノキシ)ジフェニルプロパン二無水物; 3,3',4,4'-ビフェニルテトラカルボン酸二無水物; エチレングリコールビス(トリメリット酸)二無水物; 4,4'-(1,4-フェニレン)ビス(フタル酸)二無水物; 4,4'-(1,3-フェニレン)ビス(フタル酸)二無水物; 4,4'-(ヘキサフルオロイソプロピリデン)ジフタル酸二無水物; 4,4'-オキシジ (1,4-フェニレン)ビス(フタル酸)二無水物及び4,4'-メチレンジ(1,4-フェニレン)ビス(フタル酸)二無水物である。
特に好ましいのは、1,2,3,4-シクロブタンテトラカルボン酸二無水物;1,2,3,4-シクロペンタンテトラカルボン酸二無水物;2,3,5-トリカルボキシシクロペンチル酢酸二無水物;5-(2,5-ジオキソテトラヒドロフラン-3-イル)-3-メチル-3-シクロヘキセン-1,2-ジカルボン酸二無水物;4-(2,5-ジオキソテトラヒドロフラン-3-イル)テトラヒドロナフタレン-1,2-ジカルボン酸二無水物;4,4'-(ヘキサフルオロイソプロピリデン)ジフタル酸二無水物及びビシクロ[2.2.2]オクタ-7-エン-2,3,5,6-テトラカルボン酸二無水物である。
基T2及びT3は、脂肪族、脂環式又は芳香族 ジカルボン酸無水物に由来することができる。
好ましい基T2及びT3は、三価の芳香族又は炭素環式基であり、これの3つの原子価は3つの異なる炭素原子に分配され、これらの原子価のうちの2つは隣接する炭素原子に位置している。
特に好ましい基T2及びT3は、三価のベンゼン誘導体であり、これの3つの原子価は3つの異なる炭素原子に分配されており、これらの原子価のうちの2つは互いにオルト位置にある。
【００２２】
本発明の好ましい「スペーサー単位」S3は、-(CH2)r-及び-(CH2)r-O-、-(CH2)r-CO-、-(CH2)r-CO-O-、-(CH2)r-O-CO-、-(CH2)r-CO-NR2-、-(CH2)r-NR2-CO-、-(CH2)r-NR2-、-(CH2)r-O-(CH2)s-、-(CH2)r-CO-O-(CH2)s-、-(CH2)r-O-CO-(CH2)s-、-(CH2)r-NR2-CO-(CH2)s-、-(CH2)r-NR2-CO-O-(CH2)s-、-(CH2)r-O-(CH2)s-O-、-(CH2)r-CO-O-(CH2)s-O-、-(CH2)r-O-CO-(CH2)s-O-、-(CH2)r-NR2-CO-(CH2)s-O-、-(CH2)r-NR2-CO-O-(CH2)s-O-、-(CH2)r-O-(CH2)s-CO-O-、-(CH2)r-O-(CH2)s-O-CO-（式中、r及びsはそれぞれ1〜20の整数、特に2〜12であり（但し、r+s≦20、特に≦15である）、R2は水素又は低級アルキルである）により示される直鎖又は分岐したアルキレン基である。
好ましい「スペーサー単位」S3の例は、1,2-エチレン、1,3-プロピレン、1,4-ブチレン、1,5-ペンチレン、1,6-ヘキシレン、1,7-へプチレン、1,8-オクチレン、1,9-ノニレン、1,10-デシレン、1,11-ウンデシレン、1,12-ドデシレン、3-メチル-1,4-ブチレン、3-プロピレンオキシ、3-プロピレンオキシカルボニル、2-エチレンカルボニルオキシ、4-ブチレンオキシ、4-ブチレンオキシカルボニル、3-プロピレンカルボニルオキシ、5-ペンチレンオキシ、5-ペンチレンオキシカルボニル、4-ブチレンカルボニルオキシ、6-ヘキシレンオキシ、6-ヘキシレンオキシカルボニル、5-ペンチレンカルボニルオキシ、7-へプチレンオキシ、7-へプチレンオキシカルボニル、6-ヘキシレンカルボニルオキシ、8-オクチレンオキシ、8-オクチレンオキシカルボニル、7-へプチレンカルボニルオキシ、9-ノニレンオキシ、9-ノニレンオキシカルボニル、8-オクチレンカルボニルオキシ、10-デシレンオキシ、10-デシレンオキシカルボニル、9-ノニレン-カルボニルオキシ、11-ウンデシレンオキシ、11-ウンデシレンオキシ-カルボニル、10-デシレンカルボニルオキシ、12-ドデシレンオキシ、12-ドデシレンオキシカルボニル、11-ウンデシレンカルボニルオキシ、3-プロピレンイミノ-カルボニル、4-ブチレンイミノ-カルボニル、5-ペンチレンイミノカルボニル、6-ヘキシレンイミノカルボニル、7-へプチレンイミノカルボニル、8-オクチレンイミノカルボニル、9-ノニレンイミノカルボニル、10-デシレンイミノカルボニル、11-ウンデシレンイミノカルボニル、12-ドデシレンイミノカルボニル、2-エチレンカルボニルイミノ、3-プロピレンカルボニルイミノ、4-ブチレンカルボニルイミノ、5-ペンチレンカルボニルイミノ、6-ヘキシレンカルボニルイミノ、7-へプチレンカルボニルイミノ、8-オクチレンカルボニルイミノ、9-ノニレンカルボニルイミノ、10-デシレンカルボニルイミノ、11-ウンデシレンカルボニルイミノ、6-(3-プロピレンイミノカルボニルオキシ)ヘキシレン、6-(3-プロピレンオキシ)ヘキシレン、6-(3-プロピレンオキシ)ヘキシレンオキシ、6-(3-プロピレンイミノカルボニルオキシ)ヘキシレンオキシ、6-(3-プロピレンイミノカルボニル)ヘキシレン、6-(3-プロピレンイミノカルボニル)ヘキシレンオキシ等である。
【００２３】
本発明において好ましい「スペーサー単位」S4及びS7は、-(CH2)r-、及び-O-(CH2)r-、-CO-(CH2)r-、-CO-O-(CH2)r-、-O-CO-(CH2)r-、-NR2-CO-(CH2)r-、-NR2-(CH2)r-、-CO-NR2-(CH2)r-、-NR2-CO-(CH2)r-、-O-(CH2)r-O-(CH2)s-、-(CH2)r-CO-O-(CH2)s-、-(CH2)r-O-CO-(CH2)s-、-(CH2)r-NR2-CO-(CH2)s-、-(CH2)r-NR2-CO-O-(CH2)s-、-O-(CH2)r-O-(CH2)s-、-O-(CH2)r-CO-O-(CH2)s-、-O-(CH2)r-O-CO-(CH2)s-、-O-(CH2)r-NR2-CO-(CH2)s-、-O-(CH2)r-NR2-CO-O-(CH2)s-、-O-CO-(CH2)r-O-(CH2)s-、-CO-O-(CH2)r-O-(CH2)s-（式中、r及びsはそれぞれ1〜20、特に2〜12の整数（但し、r+s≦20、特に≦15である）であり、R2は水素又は低級アルキルである）で示される直鎖又は分岐したアルキレン基である。
好ましい「スペーサー単位」S4及びS7の例は、1,2-エチレン、1,3-プロピレン、1,4-ブチレン、1,5-ペンチレン、1,6-ヘキシレン、1,7-へプチレン、1,8-オクチレン、1,9-ノニレン、1,10-デシレン、1,11-ウンデシレン、1,12-ドデシレン、3-メチル-1,4-ブチレン、2-オキシエチレン、3-オキシプロピレン、4-オキシブチレン、5-オキシペンチレン、6-オキシヘキシレン、7-オキシへプチレン、8-オキシオクチレン、9-オキシノニレン、10-オキシデシレン、11-オキシウンデシレン、12-オキシドデシレン、2-(オキシ-カルボニル)エチレン、3-(オキシカルボニル)プロピレン、4-(オキシカルボニル)ブチレン、5-(オキシカルボニル)ペンチレン、6-(オキシカルボニル)ヘキシレン、7-(オキシカルボニル)へプチレン、8-(オキシカルボニル)オクチレン、9-(オキシカルボニル)ノニレン、10-(オキシカルボニル)デシレン、11-(オキシカルボニル)ウンデシレン、12-(オキシカルボニル)ドデシレン、2-(カルボニルオキシ)エチレン、3-(カルボニルオキシ)プロピレン、4-(カルボニルオキシ)ブチレン、5-(カルボニルオキシ)ペンチレン、6-(カルボニルオキシ)ヘキシレン、7-(カルボニルオキシ)へプチレン、8-(カルボニルオキシ)オクチレン、9-(カルボニルオキシ)ノニレン、10-(カルボニルオキシ)デシレン、11-(カルボニルオキシ)ウンデシレン、12-(カルボニルオキシ)ドデシレン、2-(カルボニルイミノ)エチレン、3-(カルボニルイミノ)プロピレン、4-(カルボニルイミノ)ブチレン、5-(カルボニルイミノ)ペンチレン、6-(カルボニルイミノ)ヘキシレン、7-(カルボニルイミノ)へプチレン、8-(カルボニルイミノ)オクチレン、9-(カルボニルイミノ)ノニレン、10-(カルボニルイミノ)デシレン、11-(カルボニルイミノ)ウンデシレン、12-(カルボニルイミノ)ドデシレン、2-イミノエチレン、3-イミノプロピレン、4-イミノブチレン、5-イミノペンチレン、6-イミノヘキシレン、7-イミノへプチレン、8-イミノオクチレン、9-イミノノニレン、10-イミノデシレン、11-イミノウンデシレン、12-イミノドデシレン、2-イミノカルボニルエチレン、3-イミノカルボニルプロピレン、4-イミノカルボニルブチレン、5-イミノカルボニルペンチレン、6-イミノカルボニルヘキシレン、7-イミノカルボニルへプチレン、8-イミノカルボニルオクチレン、9-イミノカルボニルノニレン、10-イミノカルボニルデシレン、11-イミノカルボニルウンデシレン、12-イミノカルボニルドデシレン、2-(2-エチレンオキシ)エチレン、2-(3-プロピレンオキシ)エチレン、6-(4-ブチレンオキシ)ヘキシレン、2-(2-エチレンイミノカルボニル)エチレン、2-(3-プロピレンイミノカルボニル)エチレン、6-(4-ブチレンイミノカルボニル)ヘキシレン、6-(3-プロピレンイミノカルボニルオキシ)ヘキシレン、6-(3-プロピレンイミノ-カルボニル)-ヘキシレン等である。
【００２４】
本発明において好ましい「スペーサー単位」S5及びS6は、-(CH2)r-、及び-(CH2)r-O-、-(CH2)r-CO-、-(CH2)r-CO-O-、-(CH2)r-O-CO-、-(CH2)r-CO-NR2-、-(CH2)r-NR2-CO-、-(CH2)r-NR2-、-O-(CH2)r-、-CO-O-(CH2)r-、-O-CO-(CH2)r-、-NR2-CO-(CH2)r-、-CO-NR2-(CH2)r-、-NR2-(CH2)r-、-O-(CH2)r-CO-O-、-O-(CH2)r-O-CO-、-O-(CH2)r-CO-NR2-、-O-(CH2)r-NR2-、-O-(CH2)r-O-、-O-(CH2)r-NR2-CO-、-NR2-(CH2)r-CO-O-、-NR2-(CH2)r-O-、-NR2-(CH2)r-NR2-、-NR2-(CH2)r-O-CO-、-CO-NR2-(CH2)r-O-、-CO-NR2-(CH2)r-NR2-、-CO-NR2-(CH2)r-O-CO-、-O-CO-(CH2)r-CO-、-O-CO-(CH2)r-O-、-O-CO-(CH2)r-NR2-、-O-CO-(CH2)r-CO-O-、-O-CO-(CH2)r-CO-NR2-、-O-CO-(CH2)r-NR2-CO-、-(CH2)r-O-(CH2)s-、-(CH2)r-CO-O-(CH2)s-、-(CH2)r-O-CO-(CH2)s-、-(CH2)r-NR2-CO-(CH2)s-、-(CH2)r-NR2-CO-O-(CH2)s-、-(CH2)r-O-(CH2)s-O-、-(CH2)r-CO-O-(CH2)s-O-、-(CH2)r-O-CO-(CH2)s-O-、-(CH2)r-NR2-CO-(CH2)s-O-、-(CH2)r-NR2-CO-O-(CH2)s-O-、-O-(CH2)r-O-(CH2)s-、-O-(CH2)r-CO-O-(CH2)s-、-O-(CH2)r-NR2-CO-(CH2)s-、-O-(CH2)r-NR2-CO-O-(CH2)s-、-O-(CH2)r-CO-O-(CH2)s-O-、-O-(CH2)r-O-(CH2)s-O-、-O-(CH2)r-NR2-CO-(CH2)s-O-、-O-(CH2)r-NR2-CO-O-(CH2)s-O-、-CO-O-(CH2)r-O-(CH2)s-、-CO-O-(CH2)r-O-(CH2)s-O-（式中、r及びsはそれぞれ1〜20、好ましくは2〜12（但し、r+s≦20、特に≦15である）であり、R2は水素又は低級アルキルである）で示される直鎖又は分岐したアルキレン基である。
好ましい「スペーサー単位」S5及びS6は、1,2-エチレン、1,3-プロピレン、1,4-ブチレン、1,5-ペンチレン、1,6-ヘキシレン、1,7-へプチレン、1,8-オクチレン、1,9-ノニレン、1,10-デシレン、1,11-ウンデシレン、1,12-ドデシレン、3-メチル-1,4-ブチレン、3-プロピレンオキシ、3-プロピレンオキシカルボニル、2-エチレンカルボニルオキシ、4-ブチレンオキシ、4-ブチレンオキシカルボニル、3-プロピレンカルボニルオキシ、5-ペンチレンオキシ、5-ペンチレンオキシカルボニル、4-ブチレンカルボニルオキシ、6-ヘキシレンオキシ、6-ヘキシレンオキシカルボニル、5-ペンチレンカルボニルオキシ、7-へプチレンオキシ、7-へプチレンオキシカルボニル、6-ヘキシレンカルボニルオキシ、8-オクチレンオキシ、8-オクチレンオキシカルボニル、7-へプチレンカルボニルオキシ、9-ノニレンオキシ、9-ノニレンオキシカルボニル、8-オクチレンカルボニルオキシ、10-デシレンオキシ、10-デシレンオキシカルボニル、9-ノニレンカルボニルオキシ、11-ウンデシレンオキシ、11-ウンデシレンオキシカルボニル、10-デシレンカルボニルオキシ、12-ドデシレンオキシ、12-ドデシレンオキシカルボニル、11-ウンデシレンカルボニルオキシ、3-プロピレンイミノカルボニル、4-ブチレンイミノ-カルボニル、5-ペンチレンイミノカルボニル、6-ヘキシレンイミノカルボニル、7-へプチレンイミノカルボニル、8-オクチレンイミノカルボニル、9-ノニレンイミノカルボニル、10-デシレンイミノカルボニル、11-ウンデシレンイミノカルボニル、12-ドデシレンイミノカルボニル、2-エチレンカルボニルイミノ、3-プロピレンカルボニルイミノ、4-ブチレンカルボニルイミノ、5-ペンチレンカルボニルイミノ、6-ヘキシレンカルボニルイミノ、7-へプチレンカルボニルイミノ、8-オクチレンカルボニルイミノ、9-ノニレンカルボニルイミノ、10-デシレンカルボニルイミノ、11-ウンデシレンカルボニルイミノ、6-(3-プロピレンイミノカルボニルオキシ)ヘキシレン、6-(3-プロピレンオキシ)ヘキシレン、6-(3-プロピレンオキシ)ヘキシレンオキシ、6-(3-プロピレンイミノカルボニルオキシ)ヘキシレンオキシ、6-(3-プロピレンイミノカルボニル)ヘキシル、6-(3-プロピレンイミノカルボニル)ヘキシルオキシ、1,2-エチレンジオキシ、1,3-プロピレンジオキシ、1,4-ブチレンジオキシ、1,5-ペンチレンジオキシ、1,6-ヘキシレンジオキシ、1,7-へプチレンジオキシ、1,8-オクチレンジオキシ、1,9-ノニレンジオキシ、1,10-デシレンジオキシ、1,11-ウンデシレンジオキシ、1,12-ドデシレンジオキシ等である。
【００２５】
基Fは、アミノ基の形式的な脱離により、脂肪族、脂環式又は芳香族ジアミンに由来することができる二価の基である。
好ましい脂肪族及び脂環式 ジアミンの例は、エチレンジアミン、1,3-プロピレンジアミン、1,4-ブチレンジアミン、1,5-ペンチレンジアミン、1,6-ヘキシレンジアミン、1,7-へプチレンジアミン、1,8-オクチレンジアミン、1,9-ノニレンジアミン、1,10-デシレンジアミン、1,11-ウンデシレンジアミン、1,12-ドデシレンジアミン、α,α'-ジアミノ-m-キシレン、α,α'-ジアミノ-p-キシレン、(5-アミノ-2,2,4-トリメチルシクロペンチル)-メチルアミン、1,2-ジアミノシクロヘキサン、4,4'-ジアミノジシクロヘキシルメタン、1,3-ビス-(メチルアミノ)シクロヘキサン、4,9-ジオキサドデカン-1,12-ジアミンである。
芳香族ジアミンの好ましい例は、3,5-ジアミノ安息香酸メチルエステル; 3,5-ジアミノ安息香酸ヘキシルエステル; 3,5-ジアミノ-安息香酸ドデシルエステル; 3,5-ジアミノ安息香酸イソプロピルエステル; 4,4'-メチレンジアニリン; 4,4'-エチレンジアニリン; 4,4'-ジアミノ-3,3'-ジメチルジフェニルメタン; 3,3',5,5'-テトラメチルベンジジン; 4,4'-ジアミノジフェニル スルホン; 4,4'-ジアミノジフェニルエーテル; 1,5-ジアミノナフタレン; 3,3'-ジメチル-4,4'-ジアミノビフェニル; 3,4'-ジアミノジフェニルエーテル; 3,3'-ジアミノベンゾフェノン; 4,4'-ジアミノベンゾフェノン; 4,4'-ジアミノ-2,2'-ジメチルビベンジル; 2,2-ビス[4-(4-アミノフェノキシ)フェニル] スルホン; 1,4-ビス(4-アミノフェノキシ)ベンゼン; 1,3-ビス(4-アミノフェノキシ)ベンゼン; 1,3-ビス(3-アミノフェノキシ)ベンゼン; 2,7-ジアミノフルオレン; 9,9-ビス(4-アミノフェニル)フルオレン; 4,4'-メチレン-ビス(2-クロロアニリン); 4,4-ビス(4-アミノフェノキシ)ビフェニル; 2,2',5,5'-テトラクロロ-4,4'-ジアミノビフェニル; 2,2'-ジクロロ-4,4'-ジアミノ-5,5'-ジメトキシビフェニル; 3,3'-ジメトキシ--4,4'-ジアミノビフェニル; 4,4'-(1,4-フェニレンイソプロピリデン)ビスアニリン; 4,4'-(1,3-フェニレンイソプロピリデン)ビスアニリン; 2,2-ビス[4-(4-アミノフェノキシ)-フェニル]プロパン; 2,2-ビス[3-(4-アミノフェノキシ)フェニル]ヘキサフルオロプロパン; 2,2-ビス[3-アミノ-4-メチルフェニル]ヘキサフルオロプロパン; 2,2-ビス(4-アミノフェニル)ヘキサフルオロプロパン; 2,2'-ビス[4-(4-アミノ-2-トリフルオロメチルフェノキシ)フェニル]ヘキサフルオロプロパン; 4,4'-ジアミノ-2,2'-ビス(トリフルオロメチル)ビフェニル; 4,4'-ビス[(4-アミノ-2-トリフルオロメチル)フェノキシ]-2,3,5,6,2',3',5',6'-オクタフルオロビフェニルである。
【００２６】
二価、三価又は四価の基Eは、本質的にポリマー主鎖を式Iで示される側鎖への結合するメンバーとして役立つ。原子価のうちの2つは結合として役立ち、これは主鎖内のS3〜S7への結合として役立ち、式IIIからVIIIにおいて示される。第三及び適宜第四の原子価は、1又は2つの式Iの側鎖への結合として役立つ。しかしながら、更にポリマー鎖は式Iの側鎖が存在しないとき、すなわち基Eが単に二価である場合、式III〜VIIIの基礎単位を含む。Eが二価である場合、すなわち式Iの架橋可能な側鎖が存在しない場合の式III〜VIIIの基礎単位の割合は、一般的には75％未満であり、好ましくは50％未満であり、特に好ましくは30％未満である。1又は2つの式Iの架橋可能な側鎖を含む三価及び四価の基Eのなかでは、三価の基、すなわち式Iの架橋可能な側鎖のわずか1つに結合している基が好ましい。
式IV、VI及びVIIIの基礎単位は、アミドカルボン酸基又はアミドカルボン酸エステル基であって、ポリイミド鎖における不完全なイミド化の結果として1つの手が生じていてもよい基である。一方、式IV、VI又はVIIIの基礎単位、すなわちポリアミドカルボン酸又はポリアミドカルボン酸エステルの基礎単位のみから構成されるポリマーは、本発明のポリイミドの製造とって重要な前駆体であり、本発明に含まれるものである。式IV、VI又はVIIIの基を含むポリマーのなかでは、Gが水素であるもの、すなわちもっぱらポリアミドカルボン酸基から構成される又はポリアミドカルボン酸基をある程度含むものが好ましい。
本発明の側鎖ポリマーは、ホモポリマー及びコポリマーの形態で存在することができる。用語「コポリマー」は、特にランダムコポリマーを意味するものとして理解されるべきである。
本発明のポリマーを合成するモノマー基礎単位の数は、広範囲に変化させることができる。一般的には2〜2000、特に3〜200である。
本発明のポリアミド酸及びポリイミドの製造は、ポリイミドについての文献、例えばPlast. Eng. 36, (1996)に頻繁に記載される方法に類似の方法により一般的に行う。
【００２７】
例えば、ポリアミド酸の製造のための重縮合反応は、極性非プロトン性有機溶媒、例えばγ-ブチロラクトン、N,N-ジメチルアセトアミド、N-メチルピロリドン又はN,N-ジメチルホルムアミドの溶液中で行われる。ほとんどの場合において、等モル量の二無水物及びジアミン、すなわち無水物基あたり1つのアミノ基を使用する。ポリマーの分子量を安定させることを望む場合、2成分のうちの1つの化学量論的に多い又は少ない量を添加するか又はジカルボン酸一無水物又はモノアミンの形態の単官能性化合物を添加することができる。単官能性化合物の例は、無水マレイン酸、無水フタル酸、アニリン等である。反応は好ましくは100℃未満で行う。
ポリイミドを形成するためのポリアミド酸の環化は、加熱、すなわち水の除去を用いた縮合又は試薬を用いたイミド化反応により行うことができる。純粋に熱的に行ったとき、ポリアミド酸のイミド化は必ずしも完全ではない。すなわち、得られるポリイミドはポリアミド酸部分を含んでいるかもしれない。イミド化反応は通常60〜250℃、好ましくは200℃未満で行う。より低温でイミド化を達成するために、水の除去を促進する試薬を反応混合物へ更に混合する。そのような試薬の例は、酸無水物、例えば無水酢酸、無水プロピオン酸、無水フタル酸、無水トリフルオロ酢酸及び三級アミン、例えばトリエチルアミン、トリメチルアミン、トリブチルアミン、ピリジン、N,N-ジメチルアニリン、ルチジン、コリジン等から構成される混合物である。この場合に使用する試薬の量は、好ましくは縮合するポリアミド酸の当量あたり少なくとも2当量のアミン及び4当量の酸無水物である。
イミド化反応は基材へ適用する前又は適用後に行うことができる。問題となるポリイミドが通例の溶媒中における溶解度が小さい場合、後者の変形が特に好ましい。
本発明のポリマーを基材へ適用し、必要なすべてのアミド化工程後に、直線偏光を照射することにより、すなわち、光反応性3-アリールアクリロイル基を含む側鎖の環付加により架橋することができる。これにより、照射する光の偏光方向に依存して、配向層に接触させる液晶にとって好ましい配向方向及び傾斜角を有するものを得る。本発明の分子単位を空間的に選択して照射することにより、非常に特異的な表面領域を配列し、定義された傾斜角を提供することができる。同時に、生成した配向層は、環付加により安定化される。
【００２８】
それゆえ、本発明は、液晶用の配向層としての本発明のポリマーの使用及び光学的構造ヨウ素、特にハイブリッド層素子の製造における使用に関するものである。
このような配向層は、例えば最初に生成するポリマー材料の溶液を製造し、適宜電極でコーティングした（例えばガラス板をインジウム-酸化スズ（ITO）でコーティングする）基材へ適用し、スピンコーティング装置中、厚さ0.05〜50μｍの均一層を製造する。次いでイミド化後又は前に、配向する領域を、偏光器及び適宜構造イメージを作成するためのマスクを使用し、例えば高圧水銀ランプ、キセノンランプ又はパルスＵＶレーザーで照射することができる。照射時間は個々のランプの出力に依存し、数秒〜数時間に変化させることができる。しかしながら、例えば架橋反応に適応した照射のみを通過させるフィルターを使用した均一層の照射により、二量体化を行うことができる。
本発明のポリイミド及びポリアミドカルボン酸を、下記の実施例により更に説明する。
【００２９】
実施例1
0.38g（1.81mmol）のシス，シス，シス，シス-1，2，3，4-シクロペンタンテトラカルボン酸二無水物を、7mlのγ-ブチロラクトン中の0.800g（1.81mmol）の3，5-ジアミノ安息香酸6-［2-メトキシ-4-（2-メトキシカルボニルビニル）フェノキシ］ヘキシルエステルの溶液へ添加した。次いで室温下で攪拌を7時間行い、次いで反応溶液を、室温下、800mlの水へ激しく攪拌しながら注いだ。沈殿したポリマーをろ別し、水流ポンプにより60℃で乾燥し、1.04gのポリアミド酸Ａをベージュ色の粉末形態で得た。
2滴の3Ｎ硫酸を、10mlトルエン中の0.3gのポリアミド酸Aの懸濁液へ添加し、次いで混合物を水を分離しながら48時間還流した。次いで反応混合物を蒸発により完全に濃縮し、残渣を10mlの水中で1時間温浸（digest）した。次いで固体をろ別し、水流ポンプにより80℃で一晩乾燥し、ガラス転移温度Ｔg＝129℃を有するポリイミドＡを285ｍg得た。
出発物質として使用する3，5-ジアミノ安息香酸6-［2-メトキシ-4-（2-メトキシカルボニルビニル）フェノキシ］ヘキシルエステルを、下記の手順にしたがい製造した。
（Ｅ）-4-ヒドロキシ-3-メトキシケイ皮酸メチルエステル
【００３０】
0004162850.tif 000010
【００３１】
25g（0.13mol）の（Ｅ）-4-ヒドロキシ-3-メトキシケイ皮酸を180mlのメタノールに溶解し、5mlの濃縮硫酸を添加した。溶液を還流下2時間加熱した。次いで大部分のメタノール（約150ml）を蒸留し、残った残渣を500mlの氷水へ注いだ。沈殿したエステルを吸引によりろ過し、冷水、少量の冷炭酸水素ナトリウム溶液、更に冷水で連続的に洗浄し、水流ポンプにより50℃で乾燥した。ジクロロメタン／ジエチルエーテル（19：1）を用いた250gのシリカゲル中におけるクロマトグラフィーにより、21.78gの（Ｅ）-4-ヒドロキシ-3-メトキシケイ皮酸メチルエステルを明るい黄色の油の形態で得た。
（Ｅ）-4-（6-ヒドロキシヘキシルオキシ）-3-メトキシケイ皮酸メチルエステル
【００３２】
0004162850.tif 000011
【００３３】
3.92g（25.2mmol）の1，6-ヘキサンジオールビニルエーテルを、5.0g（24.0mmol）の（Ｅ）-4-ヒドロキシ-3-メトキシケイ皮酸メチルエステル及び6.61g（25.2mmol）のトリフェニルホスフィンの150mlのテトラヒドロフラン溶液に添加した。次いで無色の溶液を0℃にまで冷却し、次いでトルエン中のアゾジカルボン酸ジエチルエステルの40％溶液11.5ml（25.3mmol）を30分かけて滴下した。次いでこの混合物を、最初に0℃で30分間、次いで室温下で22.5時間反応させた。次いで150mlのメタノール及び10滴の濃縮硫酸を反応溶液へ添加し、混合物を1.5時間攪拌した。次いで反応混合物を酢酸エチル及び水の間で分離し、有機層を飽和炭酸水素ナトリウム溶液で洗浄し、飽和塩化ナトリウム溶液で繰り返し洗浄し、硫酸マグネシウムで乾燥し、ろ過し、蒸発により濃縮した。トルエン／酢酸エチル（1：1）を用いた470gのシリカゲル中におけるクロマトグラフィー、続く酢酸エチル／ヘキサン（3：5）からの結晶化により、6.13gの4-（6-ヒドロキシヘキシルオキシ）-3-メトキシケイ皮酸メチルエステルを得た。
3，5-ジニトロ安息香酸6-［2-メトキシ-4-（2-メトキシカルボニルビニル）フェノキシ］ヘキシルエステル
【００３４】
0004162850.tif 000012
【００３５】
2.50g（8.11mmol）の4-（6-ヒドロキシヘキシルオキシ）-3-メトキシケイ皮酸メチルエステル、1.96g（8.51mmol）の3，5-ジニトロベンゾイルクロリド及び10ｍg（0.08mmol）のジメチルアミノピリジンを25mlの塩化メチレンに溶解した。得られた透明な溶液へ、3.3ml（40.5mmol）のピリジンを0℃下で20分かけて滴下した。0℃で2時間後、反応混合物を塩化メチレンと水との間で分離し、有機層を飽和炭酸水素ナトリウム溶液で洗浄し、水で繰り返し洗浄した。次いで有機層を硫酸マグネシウムで乾燥し、ろ過し、蒸発により濃縮した。トルエン／酢酸エチル（9：1）を用いた150gのシリカゲル中におけるクロマトグラフィーにより、3.6gの3，5-ジニトロ安息香酸6-［2-メトキシ-4-（2-メトキシカルボニルビニル）フェノキシ］ヘキシルエステルを得た。
3，5-ジアミノ安息香酸6-［2-メトキシ-4-（2-メトキシカルボニルビニル）フェノキシ］ヘキシルエステル
【００３６】
0004162850.tif 000013
【００３７】
1.0g（1.99mmol）の3，5-ジニトロ安息香酸6-［2-メトキシ-4-（2-メトキシカルボニルビニル）フェノキシ］ヘキシルエステル及び0.42g（7.96mmol）の塩化アンモニウムを、9：1のメタノール：水から構成される混合物20mlに懸濁した。次いで2.6g（39.8mmol）の亜鉛を部分的に30分かけて添加した。室温で2時間後、20mlのメタノールを添加した。更に17時間後、反応懸濁液を塩化メチレンと水の間で分離し、有機層を飽和炭酸水素ナトリウム溶液で洗浄し、水で繰り返し洗浄した。次いで有機層を硫酸マグネシウムで乾燥し、ろ過し、蒸発により濃縮した。酢酸エチルを用いた150gのシリカゲル中における残渣のクロマトグラフィーにより、0.84gの3，5-ジアミノ安息香酸6-［2-メトキシ-4-（2-メトキシカルボニルビニル）フェノキシ］ヘキシルエステルを得た。
実施例2
0.650g（1.467mmol）の3，5-ジアミノ安息香酸6-［2-メトキシ-4-（2-メトキシカルボニルビニル）フェノキシ］ヘキシルエステル及び0.320g（1.476mmol）のピロメリット酸を使用して、実施例1に類似して製造を行い、833ｍgのポリアミド酸Ｂを得た。
ポリアミド酸Ｂを250℃で1時間加熱することによりイミド化しポリイミドＢを得た。
【００３８】
実施例3
0.650g（1.467mmol）の3，5-ジアミノ安息香酸6-［2-メトキシ-4-（2-メトキシカルボニルビニル）フェノキシ］ヘキシルエステル及び0.336g（1.354mmol）のビシクロ［2.2.2］オクタ-7-エン-2，3，5，6-テトラカルボン酸二無水物を使用して、実施例1に類似して製造を行い、855ｍgのポリアミド酸Ｃを得た。
ポリアミド酸Ｃを250℃で1時間加熱することによりイミド化し、ガラス転移温度Ｔg＝118℃を有するポリイミドＣを得た。
実施例4
0.677g（1.530mmol）の3，5-ジアミノ安息香酸6-［2-メトキシ-4-（2-メトキシカルボニルビニル）フェノキシ］ヘキシルエステル及び0.680g（1.530mmol）の4，4’-（ヘキサフルオロイソプロピリデン）-ジフタル酸無水物を使用して、実施例1に類似して製造を行い、1.20gのポリアミド酸Ｄを得た。
0.53ml（3，80mmol）のトリエチルアミン及び0.73ml（7.72mmol）の無水酢酸の混合物を、2.9mlの1-メチル-2-ピロリドン中の850ｍgのポリアミド酸Dへ、0℃下で15分かけて滴下し、次いで混合物を室温下で24時間攪拌した。次いで反応混合物を、室温下で激しく攪拌しながら、800mlのメタノール中に沈殿させた。沈殿したポリマーをろ別し、高真空下で乾燥し、670ｍgのポリイミドD（Ｔg＝149℃）を得た。
実施例5
配向層の製造
γ-ブチロラクトン中のポリアミド酸Ａの3％溶液を0.2μmテフロンフィルターでろ過し、インジウム-酸化スズ（ＩＴＯ）で被覆したガラス板に、2000回転／分のスピンコーティング（spin-coating）装置上、60秒かけて適用した。次いで得られたフィルムを130℃で15分間予備乾燥し、次いで200℃で1時間イミド化し、ポリイミドを形成した。
次いで被覆されたガラスプレートを、200Ｗ高圧水銀灯の直線偏光ＵＶ光を3分間照射した。次いでジアクリレートの液晶混合物をスピンコーティングにより照射層に適用し、次いで30分間の等方性ＵＶ光により架橋した。偏光顕微鏡下、配向液晶分子の一軸性複屈折層を観察した。ポリイミド層を照射するときに、傾斜角補正器（tilt compensator）を使用して、配向方向とＵＶ光の偏光方向とが一致していることを確認した。
【００３９】
実施例6
定義された傾斜角を有する配向層の製造
実施例5にしたがい被覆した2つのガラスプレートを、直線偏光ＵＶ光に3分間照射した。光の入射方向はプレートノーマル（plate normal）に対して70°に傾けた。光の偏光方向は、光の入射方向及びプレートノーマルにより定義されるプレーン（plane）に置かれた（lay）。次いで2つのプレートを照射側を内側して組み立て、20μmのプレート間隔を有する液晶セルを形成した。偏光により設定された方向とプレートを照射したときの光の入射は互いに平行であった。次いでセルを、等方性状態の液晶混合物7728（ROLIC AGより入手）で、105℃で充填した。次いでセルを、1℃／分の速度で室温まで徐々に冷却した。交差する偏光の間で、均一に配向した液晶層が観察された。この平行セルの傾斜角を結晶回転法の補助により測定したところ、8.7°であった。
実施例7
保持率（holding ratio）（ＨＲ）の決定
実施例5にしたがい被覆した2つのガラスプレートを、直線偏光ＵＶ光で3分間垂直に照射した。次いで2つのプレートを照射側を内側して組み立て、10μmのプレート間隔を有する液晶セルを形成した。偏光により設定された方向とプレートを照射したときの光の入射は互いに平行であった。製造したセルを高真空下、120℃で14時間維持した。次いでセルをＴＦＴ液晶混合物8988（ROLIC AGより入手）で、減圧下室温で充填した。交差する偏光の間で、均一に配向した液晶層が観察された。保持率（ＨＲ）を試験する前に、製造したセルを最初に120℃で50時間のエージングに付した。Ｖ0（ｔ＝0の時のＶ）についての64μｓの電圧サージの電圧減衰Ｖ（ｔ＝Ｔ＝20ms）をＴ＝20msの間測定した。ＨＲ＝Ｖrms（ｔ＝Ｔ）／Ｖ0によって得られる決定された保持率は室温下で98％であり、80℃で88.2％であった。